(57)【要約】  本開示は、広く言えば、可撓性突合せ継手を含む不織布研磨ベルト、並びに、そのようなベルト及び継手の作製及び使用方法に関する。第１の端部と第２の端部とを有する突合せ継手に削取部分を加えることによって、不織布研磨ベルトの可撓性が改善される。
2021531986.tif 000002
【特許請求の範囲】
【請求項１】
第１の主面、第２の主面、第１の端部および第２の端部を有する不織布研磨ウェブを備えた不織布研磨ベルトであって、
前記第１の端部と前記第２の端部とが、突合せ継手によって接着されており、
前記第１の端部の前記第１の主面の一部又は前記第２の端部の前記第１の主面の一部が、削取部分を含む、不織布研磨ベルト。
【請求項２】
前記第１の端部の前記第１の主面の一部及び前記第２の端部の前記第１の主面の一部が、削取部分を含む、請求項１に記載の不織布研磨ベルト。
【請求項３】
前記突合せ継手が、少なくとも３００Ｎ・ｍｍ２、たとえば、少なくとも４００Ｎ・ｍｍ２、少なくとも５００Ｎ・ｍｍ２、又は少なくとも５５０Ｎ・ｍｍ２の剛性を有し、
前記突合せ継手が、１０００Ｎ・ｍｍ２以下、たとえば、９００Ｎ・ｍｍ２以下、８００Ｎ・ｍｍ２以下、又は７００Ｎ・ｍｍ２以下の剛性を有する、請求項１に記載の不織布研磨ベルト。
【請求項４】
前記不織布研磨ベルトが、４５．７２ｃｍ（１８インチ）の長さを有し、
前記突合せ継手が、前記不織布研磨ベルトの総重量の０．２重量％以上且つ１．８２重量％以下の量の接着性ポリマー組成物を有する、請求項１に記載の不織布研磨ベルト。
【請求項５】
前記不織布研磨ベルトが、４５．７２ｃｍ（１８インチ）の長さを有し、
前記突合せ継手が、接着性ポリマー組成物を有し、
前記接着性ポリマー樹脂の量と前記不織布研磨ウェブの量とが、１：２００以上から１：５０より大きい比率（接着剤：ウェブ）で存在する、請求項１に記載の不織布研磨ベルト。
【請求項６】
前記突合せ継手が、前記第１の端部及び遠位端と接触した前記突合せ継手に配置された接着性ポリマー組成物を有する、請求項１に記載の不織布研磨ベルト。
【請求項７】
前記接着性ポリマー組成物が、１５０℃の温度で、少なくとも６．５×１０６Ｐａから９．９×１０６Ｐａ以下の貯蔵弾性率を有する、請求項６に記載の不織布研磨ベルト。
【請求項８】
前記接着性ポリマー組成物が、ポリウレタンを含む、請求項６に記載の不織布研磨ベルト。
【請求項９】
前記突合せ継手が、
当接する前記第１の端部及び前記第２の端部と、
第１の遠位端と第２の遠位端との間に配置された接着性ポリマー組成物と、
前記第１の遠位端及び前記第２の遠位端が互いに当接するところの反対側の、前記第２の主面上に配置されたパッチと、
前記パッチと前記第２の主面との間に配置されたポリマー接着剤組成物の層と
を備える、請求項１に記載の不織布研磨ベルト。
【請求項１０】
前記突合せ継手が、前記不織布研磨ベルトの中央位置で測定される平均厚さの５０％以上且つ８０％以下、たとえば、５２％以上且つ７５％以下、５４％以上且つ７０％以下、又は、５６％以上且つ６５％以下である平均厚さを有する、請求項９に記載の不織布研磨ベルト。
【請求項１１】
前記突合せ継手が、前記第１の遠位端及び前記第２の遠位端の上に重なる、前記不織布ウェブの前記第１の主面上に配置された接着性ポリマー組成物の層をさらに備える、
請求項９に記載の不織布研磨ベルト。
【請求項１２】
前記パッチが、合成繊維、ポリマー・フィルム、又はそれらの組合せを有する、請求項９に記載の不織布研磨ベルト。
【請求項１３】
前記不織布研磨ウェブが、１５００ｇ／ｍ２以上且つ２５００ｇ／ｍ２以下の平均重量を有する、請求項１に記載の不織布研磨ベルト。
【請求項１４】
前記不織布研磨ウェブが、
網目状の弾力性のある繊維と、
前記繊維上に配置されたポリマー結合剤組成物と、
前記ポリマー結合剤上及び前記ポリマー結合剤内に配置された研磨粒子と
を備える、請求項１に記載の不織布研磨ベルト。
【請求項１５】
前記網目状の弾力性のある繊維が、１８０ｇ／ｍ２以上且つ２５０ｇ／ｍ２以下の重量を有し、
前記ポリマー結合剤が、５００ｇ／ｍ２以上、９００ｇ／ｍ２以下の重量を有し、
前記研磨材が、４００ｇ／ｍ２以上、１４００ｇ／ｍ２以下の重量を有する、
請求項１４に記載の不織布研磨ベルト。
【発明の詳細な説明】
【技術分野】
【０００１】
本開示は、広く言えば、可撓性突合せ継手を有する不織布研磨ベルト、並びに、そのベルト及び継手の作製及び使用方法に関するものである。
【背景技術】
【０００２】
不織布研磨ベルト及び他の不織布ループ研磨品は、さまざまな業界で使用されている。たとえば、研磨ベルトは、特に、やすりベルト・サンダを含むさまざまなタイプのベルト・サンダで使用され、物品の研削、並びに、精仕上げ及び艶出しを実現するために、さまざまなタイプの被加工材、たとえば、木、石、セラミック、及び金属を研磨するのに使用されている。
【発明の概要】
【発明が解決しようとする課題】
【０００３】
不織布研磨ベルトを形成するために、従来は、不織布研磨基材の端部が、継手を形成するために接合され、テープ又はパッチによって継手で一緒に固定され、通常は、接着剤を含む。このような不織布ベルトは、ベルトがツール・ガイド・プーリのまわりを回転するときの恒常的な曲げ、並びに、被工作材と接触しているときの研磨応力のために、継続的な熱的応力及び機械的応力（たとえば、繰返し引張り荷重及び遠心応力荷重）を受ける。適切な研磨性能を実現して、ベルトの早期損傷を避けることは難しい。
【０００４】
不織布研磨ベルト技術を改善しようと試みるさまざまな努力が過去に行われてきたが、そのすべてが、さまざまな欠点に悩まされてきた。したがって、新規の改善された不織布研磨ベルトが求められ続けてきた。
【課題を解決するための手段】
【０００５】
添付図面の参照によって、本開示はより良好に理解することができ、その多数の特色及び利点は当業者に明らかになる。
【図面の簡単な説明】
【０００６】
【図１】可撓性突合せ継手を含む不織布研磨ベルト具体例の説明図である。
【図２】可撓性突合せ継手を含む図１の不織布研磨ベルト具体例の詳細図の説明図である。
【図３】可撓性突合せ継手を含む不織布研磨ベルト具体例の作製方法の具体例のプロセス・フロー図である。
【図４】可撓性突合せ継手を含む不織布研磨ベルト具体例の、ある具体例のベルト・サイクル時間及び合格率対厚みの減少のグラフである。
【図５】従来の不織布ベルトと不織布研磨ベルト具体例との、ベルト・サイクル時間対継手剛性の比較データの図である。
【発明を実施するための形態】
【０００７】
異なる図面中の同じ符号の使用は、類似又は同一の要素を示す。
【０００８】
本明細書に開示される教示の理解を助けるために、図と組み合わせた以下の説明が提供される。以下の議論は、当該教示の特定の実施態様及び具体例に焦点を絞る。この議論は、教示の説明を助けるために与えられるのであり、教示の範囲又は適用可能性に対する限定と解釈されるべきではない。
【０００９】
「平均化された」という用語は、値を指す場合、平均、幾何平均、又は中央値を意味することが意図される。本明細書で使用される場合、「備える、有する（ｃｏｍｐｒｉｓｅｓ、ｃｏｍｐｒｉｓｉｎｇ）」、「含む（ｉｎｃｌｕｄｅｓ、ｉｎｃｌｕｄｉｎｇ）」、「有する（ｈａｓ、ｈａｖｉｎｇ）」という用語、又は任意の他のこれらの変化形は、非排他的包含を網羅するように意図される。たとえば、特色のリストを含むプロセス、方法、物品、又は装置は、必ずしもそれらの特色にのみ限定されないが、かかるプロセス、方法、物品、又は装置の明示的にリストされない他の特色又は固有の他の特色を含むことができる。
【００１０】
本明細書で使用される場合、「から本質的になる（ｃｏｎｓｉｓｔｓ  ｅｓｓｅｎｔｉａｌｌｙ  ｏｆ又はｃｏｎｓｉｓｔｉｎｇ  ｅｓｓｅｎｔｉａｌｌｙ  ｏｆ）」という語句は、この語句が述べる主題が実質的に主題の特性に影響するその他の構成要素を含まないことを意味する。
【００１１】
さらに、相反する明示的な記載がない限り、「又は」は、「包含的な又は」を指し、「排他的な又は」を指さない。たとえば、「条件Ａ又はＢ」は以下のいずれか１つを満たす。「Ａは真であり（又は存在する）且つＢは偽である（又は存在しない）」、「Ａは偽であり（又は存在しない）且つＢは真である（又は存在する）」、並びに「Ａ及びＢの両方は真である（又は存在する）」。
【００１２】
「ａ又はａｎ」を使用して、本明細書において記載される要素及び構成要素を記載する。これは単に便宜上及び本発明の範囲の一般的な意味を与えるために行われる。この記述は１つ又は少なくとも１つを含むように解釈されるべきであり、単数であることを明らかに意味しない限り、単数は複数も含み、逆もまた同じである。
【００１３】
さらに、範囲中に明示される値への参照は、その範囲内の各々の値及びすべての値を含む。「約（ａｂｏｕｔ又はａｐｐｒｏｘｉｍａｔｅｌｙ）」という用語は、数値の範囲を述べている場合など、数値に対して先行する場合、正確な数値もまた含まれることが意図されている。たとえば、「約（ａｂｏｕｔ）２５」で開始する数値の範囲は、正確に２５から開始する範囲を含むこともまた意図されている。さらに、「少なくとも約（ａｔ  ｌｅａｓｔ  ａｂｏｕｔ）」、「より大きい（ｇｒｅａｔｅｒ  ｔｈａｎ）」、「より小さい（ｌｅｓｓ  ｔｈａｎ）」、又は「以下（ｎｏｔ  ｇｒｅａｔｅｒ  ｔｈａｎ）」と明示される値への参照は、そこで言及される任意の最小値又は最大値の範囲を含むことができることが理解されるであろう。
【００１４】
本明細書で使用される場合、「平均粒径（ａｖｅｒａｇｅ  ｐａｒｔｉｃｌｅ  ｄｉａｍｅｔｅｒ）」という語句は、平均値、平均、又は、当該技術分野においては一般的にＤ５０とも呼ばれる中央粒径への言及であることが可能である。
【００１５】
別途定義されない限り、本明細書で使用するすべての技術的用語及び科学的用語は、本発明が属する技術分野の当業者によって一般的に理解されている意味と同じ意味を有する。材料、方法、及び実例は、単に例示であって、限定することを目的としているものではない。本明細書に記載されていない範囲について、特定の材料及び行程の実行に関する多くの詳細は、従来のものであって、研磨布紙技術の範囲の教科書及び他の情報源で得ることが可能である。
【００１６】
図１は、第１の主面（１０３）（本明細書では「第１の側」、「上面」、又は「作用面」とも称される）と、第２の主面（１０５）（本明細書では「第２の側」、「下面」、又は「非作用面」とも称される）と、第１の端部（１０７）と、第２の端部（１０９）とを有する不織布研磨ウェブ（１０１）を備え、第１の端部と第２の端部とは、突合せ継手（１１１）によって接着されており、第１の端部の第１の主面の一部は、削取部分（１１３）（本明細書では「上部削取」部分とも称される）を含み、且つ／又は、第２の端部の第１の主面の一部は、削取部分（１１３ａ）を含む、不織布研磨ベルト１００の具体例を示す。ある具体例において、第１の端部（１０７）の第１の主面（１０３）の一部及び第２の端部（１０９）の第１の主面（１０３）の一部の両方は、削取部分（１１３、１１３ａ）を含むことができる。第１の主面（１０３）の削り取りは、本明細書では、研磨ウェブの「上部削り取り」とも称される。
【００１７】
図２は、図１の不織布研磨ベルト具体例の突合せ継手部分の詳細を示す。突合せ継手１１１は、互いに当接する、不織布研磨ウェブ１０１の第１の端部１０７及び第２の端部１０９と、第１の端部１０７と第２の端部１０９との間の継ぎ目１１７に配置された接着性ポリマー組成物１１５と、第１の端部１０７及び第２の端部１０９が互いに当接するところの反対側の、不織布研磨ウェブの第２の主面１０５上に配置されたパッチ１１９と、パッチ１１９と第２の主面１０５との間に配置された接着性ポリマー組成物１２１の層とを備える。ある具体例において、継ぎ目に配置された接着性ポリマー組成物１１５は、不織布研磨ウェブの第２の側にパッチを接着する接着性ポリマー組成物１２１と分離させることができる、又は、一体とすることができる。接着性ポリマー組成物１１５は、接着性ポリマー組成物１２１と同じものとすることができる、又は、異なるものとすることができる。不織布研磨ウェブは、繊維１２３と、研磨粒子１２５と、ポリマー結合剤組成物（図示せず）との不織布ウェブを備え、研磨粒子は、ポリマー結合剤組成物によって繊維に接着されている。ある具体例において、不織布研磨ウェブは、補強スクリム材料１２７を含むことができる。
【００１８】
図３は、不織布研磨ベルトの作製方法の具体例のプロセス・フロー図３００を示す。ステップ３０１において、第１の上部削取部分を形成するために、不織布ウェブの第１の端部の第１の主面から一部（すなわち、厚さ）を削り取ることが行われる。ステップ３０３において、第２の上部削取部分を形成するために、不織布ウェブの第２の端部の第１の主面から一部（すなわち、厚さ）を削り取ることが行われる。ある具体例において、不織布研磨ウェブの第１の端部又は第２の端部のいずれかで、或いは、不織布研磨ウェブの第１の端部及び第２の端部の両方で、不織布研磨ベルトの厚さの少なくとも２０％から５０％以下を、第１の主面から削り取ることができる。ステップ３０５において、第１の上部削取部分の反対側の、不織布ウェブの第１の端部の第２の主面上にポリマー接着剤組成物を配置することが行われる。ステップ３０７において、第２の上部削取部分の反対側の、不織布ウェブの第２の端部の第２の主面上にポリマー接着剤組成物を配置することが行われる。ある具体例において、ステップ３０５及び３０７は、同時に行うことができる。ステップ３０９において、第１の端部及び第２の端部が突合せ継手を形成するために当接するように、不織布ウェブの第１の端部及び第２の端部を引き合わせることが行われる。ある具体例において、突合せ継手は継ぎ目を有することができる。ある具体例において、第１の端部及び第２の端部が当接する（すなわち、引き合わされる）と、第１の上部削取部分及び第２の上部削取部分は、不織布研磨ウェブの第１の主面に沿って、チャネルを形成することができる。ステップ３１１において、パッチがチャネルの反対側の突合せ継手の下にあるように、第２の主面上に位置づけられたポリマー接着剤組成物上にパッチを配置することが行われる。ステップ３１３において、ポリマー接着剤組成物を硬化させることが行われる。ある具体例において、ポリマー接着剤組成物を硬化させることは、望ましい圧力及び温度で突合せ継手を圧縮及び加熱することによって行うことができる。ステップ３１５において、突合せ継手の継ぎ目にポリマー接着剤組成物を配置することが行われる。
【００１９】
ステップ３１７において、不織布研磨ベルトを形成するために、継ぎ目のポリマー接着剤組成物を硬化させることが行われる。ある具体例において、継ぎ目のポリマー接着剤組成物の硬化は、望ましい圧力及び温度で突合せ継手を圧縮及び加熱することによって行うことができる。
【００２０】
別の具体例において、作製方法は、第１の端部及び第２の端部を引き合わせる前に、第１の下部削取部分を形成するために、不織布ウェブの第１の端部の第２の主面から一部（すなわち、厚さ）を削り取ることと、第２の下部削取部分を形成するために、不織布ウェブの第２の端部の第２の表面から一部（すなわち、厚さ）を削り取ることとをさらに含むことができる。ある具体例において、不織布研磨ベルトの厚さの２０％以下を、不織布研磨ウェブの第１の端部及び／又は第２の端部の第２の主面から削り取ることができる。ある具体例において、第１の端部及び第２の端部が当接する（すなわち、引き合わされる）と、第１の下部削取部分及び第２の下部削取部分は、不織布研磨ウェブの第２の主面に沿ってチャネルを形成することができる。ある具体例において、第２の主面に沿ったチャネルの深さは、パッチの厚さと略等しくすることができる。ある具体例において、ステップ３１１の変化形として、パッチがチャネルの反対側の突合せ継手の下にあるように、第２の主面上に位置づけられたポリマー接着剤組成物上にパッチを配置することが行われる。
【００２１】
継手剛性
突合せ継手は、適切な可撓性を提供する有利な継手剛性を保有することができ、同時に、所要の強度を保持する。ある具体例において、突合せ継手は、１０００Ｎ・ｍｍ２以下、たとえば、９００Ｎ・ｍｍ２以下、８００Ｎ・ｍｍ２以下、又は７００Ｎ・ｍｍ２以下の剛性を備えることができる。ある具体例において、突合せ継手は、少なくとも３００Ｎ・ｍｍ２、たとえば、少なくとも４００Ｎ・ｍｍ２、少なくとも５００Ｎ・ｍｍ２、又は少なくとも５５０Ｎ・ｍｍ２の剛性を備えることができる。突合せ継手剛性は、上記の最大値又は最小値のいずれかの範囲内とすることができることが理解されるであろう。ある具体例において、突合せ継手剛性は、３００Ｎ・ｍｍ２〜１０００Ｎ・ｍｍ２、たとえば、４５０Ｎ・ｍｍ２〜８５０Ｎ・ｍｍ２、又は、５５０Ｎ・ｍｍ２〜７００Ｎ・ｍｍ２とすることができる。
【００２２】
ベルト寿命性能評価
不織布研磨ベルトは、有利な寿命研磨性能評価を保有することができる。ある具体例において、不織布研磨ベルトは、正規化された寿命研磨性能評価、たとえば、少なくとも基準被加工材の特定の最小量の正規化された平均材料除去率、たとえば、少なくとも最小量の時間の間に、ステンレス鋼被工作材から除去される材料のグラム数、たとえば、少なくとも１８０秒の間の、少なくとも、ベルト２．５４ｃｍ（１インチ）あたりの、１分ごとの材料のグラムの評価を備えることができる。ある具体例において、不織布研磨ベルトは、有利な寿命研磨性能評価、たとえば、単一の被工作物基準材料、複数の被工作物基準材料、又は、異なる基準被加工材の組合せに対する正規化された寿命研磨性能評価を備えることができる。特定の具体例において、不織布研磨ベルトは、ステンレス鋼、炭素鋼、インコネル、又はその組合せに関する有利な研磨性能評価を有することができる。
【００２３】
突合せ継手
突合せ継手は、特定の有利な構造的特徴又は寸法を有することができる。ある具体例において、突合せ継手は、端部（１０７、１０９）から略等距離に位置づけられる不織布研磨ベルトの中央位置（１２１）で測定されるような、有利な平均厚さを備えることができる。ある具体例において、突合せ継手は、不織布研磨ベルトの平均厚さの５０％以上である平均厚さ、たとえば、不織布研磨ベルトの平均厚さの５２％以上、５４％以上、又は５６％以上を備えることができる。ある具体例において、突合せ継手は、不織布研磨ベルトの平均厚さの８０％以下である平均厚さ、たとえば、不織布研磨ベルトの平均厚さの７５％以下、７０％以下、又は６５％以下を備えることができる。突合せ継手厚さは、上記の最大値又は最小値のいずれかの範囲内とすることができることが理解されるであろう。ある具体例において、突合せ継手は、不織布研磨ベルトの平均厚さの５０％以上且つ８０％以下である平均厚さを備えることができる。
ある具体例において、突合せ継手は、不織布研磨ベルトの全長と比較して、有利な長さを備えることができる。ある具体例において、突合せ継手は、不織布研磨ベルトの長さの５％以上である長さ、たとえば、不織布研磨ベルトの長さの６％以上、７％以上、又は８％以上である長さを備えることができる。ある具体例において、突合せ継手は、不織布研磨ベルトの長さの１５％以下である長さ、たとえば、不織布研磨ベルトの長さの１４％以下、１３％以下、１２％以下、又は１１％以下である長さを備えることができる。突合せ継手長さは、上記の最大値又は最小値のいずれかの範囲内とすることができることが理解されるであろう。ある具体例において、突合せ継手は、不織布研磨ベルトの長さの５％以上且つ１５％以下である長さを備えることができる。
【００２４】
継手接着剤
ある具体例において、突合せ継手を備える接着性ポリマー組成物の総量（すなわち、継ぎ目内に配置された接着性ポリマー組成物の量と、不織布ウェブの第２の主面にパッチを接着する接着性ポリマー組成物の量とを加えた量）は、量を有利に変えることができる。ある具体例において、不織布研磨ベルトは、４５．７２ｃｍ（１８インチ）の長さを有し、突合せ継手は、不織布研磨ベルトの総重量の０．２重量％以上、たとえば、０．４５重量％以上、たとえば、０．５５重量％以上、０．７０重量％以上、０．７３重量％以上、０．８２重量％以上、又は０．９１の重量％以上の接着性ポリマー組成物の総量を備えることができる。ある具体例において、不織布研磨ベルトは、４５．７２ｃｍ（１８インチ）の長さを有し、突合せ継手は、１．９５％以下、たとえば、１．８２重量％以下、１．７３重量％以下、１．６４重量％以下、１．５５重量％以下、１．４５重量％以下、又は１．３６重量％以下の接着性ポリマー組成物の総量を備えることができる。突合せ継手を備える接着性ポリマー組成物の総量は、上記の最大値又は最小値のいずれかの範囲内とすることができることが理解されるであろう。ある具体例において、不織布研磨ベルトは、４５．７２ｃｍ（１８インチ）の長さを有し、突合せ継手を備える接着性ポリマー組成物の総量は、不織布研磨ベルトの重量の０．４５重量％以上から１．８２重量％以下を備えることができる。たとえば、ある具体例において、不織布研磨ベルトは、４５．７２ｃｍ（１８インチ）の長さと、２２０ｇの重量とを有し、突合せ継手は、１グラム〜４グラムの接着性ポリマー組成物の総量を備える。
【００２５】
或いは、接着性ポリマー組成物の総量は、定量として表すことができる。ある具体例において、不織布研磨ベルトは、１．２７ｃｍ（０．５インチ）の幅を有し、突合せ継手は、０．０６ｇ以上、たとえば、０．０７ｇ以上、０．０８ｇ以上、０．０９ｇ以上、０．１ｇ以上、又は０．１２ｇ以上の接着性ポリマー組成物の総量を備えることができる。ある具体例において、不織布研磨ベルトは、１．２７ｃｍ（０．５インチ）の幅を有し、突合せ継手は、０．２４ｇ以下、たとえば、０．２２ｇ以下、０．２１ｇ以下、０．２０ｇ以下、０．１９ｇ以下、又は０．１８ｇ以下の接着性ポリマー組成物の総量を備えることができる。突合せ継手を備える接着性ポリマー組成物の総量は、上記の最大値又は最小値のいずれかの範囲内とすることができることが理解されるであろう。
【００２６】
ある具体例において、不織布研磨ベルトは、１．２７ｃｍ（０．５インチ）の幅を有し、突合せ継手を備える接着性ポリマー組成物の総量は、０．０６ｇ以上から０．２４ｇ以下を備えることができる。
【００２７】
別の具体例において、不織布研磨ベルトは、２１．５９ｃｍ（８．５インチ）の幅を有し、突合せ継手は、１ｇ以上、たとえば、１．２ｇ以上、１．４ｇ以上、１．６ｇ以上、１．８ｇ以上、又は２ｇ以上の接着性ポリマー組成物の総量を備えることができる。ある具体例において、不織布研磨ベルトは、２１．５９ｃｍ（８．５インチ）の幅を有し、突合せ継手は、４ｇ以下、たとえば、３．８ｇ以下、３．６ｇ以下、３．４ｇ以下、３．２ｇ以下、又は３ｇ以下の接着性ポリマー組成物の総量を備えることができる。突合せ継手を備える接着性ポリマー組成物の総量は、上記の最大値又は最小値のいずれかの範囲内とすることができることが理解されるであろう。ある具体例において、不織布研磨ベルトは、２１．５９ｃｍ（８．５インチ）の幅を有し、突合せ継手を備える接着性ポリマー組成物の総量は、１ｇ以上から４ｇ以下を備えることができる。
【００２８】
突合せ継手を備える接着性ポリマー樹脂の総量と不織布研磨ウェブの量とは、有利な比率（接着剤：ウェブ）で存在することができる。ある具体例において、不織布研磨ベルトは、４５．７２ｃｍ（１８インチ）の長さを有し、接着性ポリマー樹脂の総量（すなわち、重量）と、不織布研磨ウェブの量（すなわち、重量）とは、１：２００以上から１：５０以下の比率（接着剤の総量：不織布研磨ウェブの量）で存在することができる。
【００２９】
接着性ポリマー組成物は、特定の温度において測定される有利な貯蔵弾性率を備えることができる。ある具体例において、接着性ポリマー組成物は、１５０℃の温度で少なくとも６．５ＭＰａ、たとえば、１５０℃の温度で、少なくとも６．７ＭＰａ、少なくとも６．９ＭＰａ、少なくとも７．１ＭＰａ、少なくとも７．３ＭＰａ、少なくとも７．５ＭＰａ、少なくとも７．７ＭＰａ、少なくとも７．９ＭＰａ、又は少なくとも８．０ＭＰａの貯蔵弾性率を備えることができる。ある具体例において、接着性ポリマー組成物は、１５０℃の温度で９．９ＭＰａ以下、たとえば、１５０℃の温度で、９．７ＭＰａ以下、９．５ＭＰａ以下、９．３ＭＰａ以下、９．１ＭＰａ以下、８．９ＭＰａ以下、８．７ＭＰａ以下、８．５ＭＰａ以下、８．３ＭＰａ以下、又は８．１ＭＰａ以下の貯蔵弾性率を備えることができる。貯蔵弾性率は、上記の最大値又は最小値のいずれかの範囲内とすることができることが理解されるであろう。
【００３０】
接着性ポリマー組成物は、ウレタン・ポリマー、又はウレタン・ポリマーの組合せを備えることができる。
【００３１】
突合せ継手パッチ
不織布研磨ベルトは、（当該技術分野において「継手パッチ」又は「継手テープ」として知られている）パッチを備えることができる。ある具体例において、パッチは、合成繊維、ポリマー・フィルム、又はその組合せを備えることができる。
【００３２】
不織布ウェブ
不織布研磨ベルトは、不織布研磨ウェブを備える。不織布ウェブは、有利な織物重量を備えることができる。ある具体例において、不織布ウェブの平均重量は、１８０ｇ／ｍ２（「ＧＳＭ」）以上、たとえば、１８５ｇ／ｍ２以上、１９０ｇ／ｍ２以上、１９５ｇ／ｍ２以上、又は２００ｇ／ｍ２以上とすることができる。ある具体例において、不織布ウェブの平均重量は、２５０ｇ／ｍ２（「ＧＳＭ」）以下、たとえば、２４５ｇ／ｍ２以下、２４０ｇ／ｍ２以下、２３５ｇ／ｍ２以下、又は２３０ｇ／ｍ２以下とすることができる。不織布ウェブの平均重量は、上記の最大値又は最小値のいずれかの範囲内とすることができることが理解されるであろう。ある具体例において、不織布ウェブの平均重量は、１８５ｇ／ｍ２以上から２５０ｇ／ｍ２以下を備えることができる。
【００３３】
ある具体例において、不織布ウェブは、天然繊維、合成繊維、又はその組合せを備えることができる。特定の具体例において、不織布ウェブは、ポリアミド繊維（たとえば、ナイロン繊維）を備えることができる。
【００３４】
研磨粒子
不織布研磨ベルトは、有利な量の研磨粒子を備えることができる。
【００３５】
ある具体例において、研磨粒子の平均重量は、４００ｇ／ｍ２（「ＧＳＭ」）以上、たとえば、５００ｇ／ｍ２以上、６００ｇ／ｍ２以上、７００ｇ／ｍ２以上、又は８００ｇ／ｍ２以上とすることができる。ある具体例において、研磨粒子の平均重量は、１４００ｇ／ｍ２（「ＧＳＭ」）以下、たとえば、１３００ｇ／ｍ２以下、１２００ｇ／ｍ２以下、１１００ｇ／ｍ２以下、又は１０００ｇ／ｍ２以下とすることができる。研磨粒子の平均重量は、上記の最大値又は最小値のいずれかの範囲内とすることができることが理解されるであろう。ある具体例において、研磨粒子の平均重量は、４００ｇ／ｍ２以上から１４００ｇ／ｍ２以下を備えることができる。
【００３６】
研磨粒子は、（破砕性酸化アルミニウム及び半破砕性酸化アルミニウムなどの、溶融酸化アルミニウム、並びに、ドーピングされた又はドーピングされていないゾルゲル・アルミナなどの、セラミック酸化アルミニウムを含む）酸化アルミニウム、ジルコニア、炭化ケイ素、ダイヤモンド、それらの混合物、及びそれらの組合せを備えることができる。
【００３７】
研磨粒子は、５０μｍ〜１０００μｍを含む平均粒子サイズを有することができる。
【００３８】
ポリマー結合剤
不織布研磨ベルトは、有利な量のポリマー結合剤組成物を備えることができる。ある具体例において、ポリマー結合剤組成物の平均重量は、５００ｇ／ｍ２（「ＧＳＭ」）以上、たとえば、５５０ｇ／ｍ２以上、６００ｇ／ｍ２以上、又は６５０ｇ／ｍ２以上とすることができる。ある具体例において、ポリマー結合剤組成物の平均重量は、９００ｇ／ｍ２（「ＧＳＭ」）以下、たとえば、８５０ｇ／ｍ２以下、８００ｇ／ｍ２以下、又は、７５０ｇ／ｍ２以下とすることができる。ポリマー結合剤組成物の平均重量は、上記の最大値又は最小値のいずれかの範囲内とすることができることが理解されるであろう。ある具体例において、ポリマー結合剤組成物の平均重量は、５００ｇ／ｍ２以上から９００ｇ／ｍ２以下を備えることができる。
【００３９】
ポリマー結合剤組成物は、ポリマー樹脂又はポリマー樹脂の組合せ、１つ又は複数の充填剤（たとえば、タルク、ステアリン酸リチウム）、１つ又は複数のレオロジー改質剤（たとえば、ヒュームド・シリカ）、１つ又は複数の着色剤、並びに、それらの組合せを備えることができる。ある具体例において、ポリマー結合剤組成物は、ポリウレタン樹脂、充填剤、レオロジー改質剤、着色剤、及びそれらの組合せを備えることができる。
【００４０】
具体例
「具体例１」
第１の主面、第２の主面、第１の端部および第２の端部を有する不織布研磨ウェブ
を備え、
前記第１の端部と前記第２の端部とが、突合せ継手によって接着されており、
前記第１の端部の前記第１の主面の一部又は前記第２の端部の前記第１の主面の一部が、削取部分を含む、不織布研磨ベルト。
【００４１】
「具体例２」
前記第１の端部の前記第１の主面の一部及び前記第２の端部の前記第１の主面の一部が、削取部分を含む、具体例１に記載の不織布研磨ベルト。
【００４２】
「具体例３」
前記突合せ継手が、１０００Ｎ・ｍｍ２以下、たとえば、９００Ｎ・ｍｍ２以下、８００Ｎ・ｍｍ２以下、又は７００Ｎ・ｍｍ２以下の剛性を有する、具体例１に記載の不織布研磨ベルト。
【００４３】
「具体例４」
前記突合せ継手が、少なくとも３００Ｎ・ｍｍ２、たとえば、少なくとも４００Ｎ・ｍｍ２、少なくとも５００Ｎ・ｍｍ２、又は少なくとも５５０Ｎ・ｍｍ２の剛性を有する、具体例１に記載の不織布研磨ベルト。
【００４４】
「具体例５」
前記不織布研磨ベルトが、４５．７２ｃｍ（１８インチ）の長さを有し、
前記突合せ継手が、前記不織布研磨ベルトの総重量の０．２重量％以上且つ１．８２重量％以下の量の、接着性ポリマー組成物を有する、具体例１に記載の不織布研磨ベルト。
【００４５】
「具体例６」
前記突合せ継手が、接着性ポリマー組成物を有し、
前記接着性ポリマー樹脂の量と前記不織布研磨ウェブの量とが、１：２００以上から１：５０より大きい比率（接着剤：ウェブ）で存在する、具体例１に記載の不織布研磨ベルト。
【００４６】
「具体例７」
前記突合せ継手が、前記第１の端部及び遠位端と接触した前記突合せ継手に配置された接着性ポリマー組成物を有する、具体例１に記載の不織布研磨ベルト。
【００４７】
「具体例８」
前記接着性ポリマー組成物が、１５０℃の温度で、少なくとも６．５×１０６Ｐａから９．９×１０６Ｐａ以下の貯蔵弾性率を有する、具体例７に記載の不織布研磨ベルト。
【００４８】
「具体例９」
前記接着性ポリマー組成物が、ポリウレタンを含む、具体例７に記載の不織布研磨ベルト。
【００４９】
「具体例１０」
前記突合せ継手が、
互いに当接する前記第１の端部及び前記第２の端部と、
前記第１の遠位端と前記第２の遠位端との間に配置された接着性ポリマー組成物と、
第１の遠位端及び第２の遠位端が互いに当接するところの反対側の、前記第２の主面上に配置されたパッチと、
前記パッチと前記第２の主面との間に配置されたポリマー接着剤組成物の層と
を備える、具体例１に記載の不織布研磨ベルト。
【００５０】
「具体例１１」
前記接着性ポリマー組成物が、前記第１の遠位端と前記第２の遠位端との間に接着性ポリマー組成物の継ぎ目を有する、具体例１０に記載の不織布研磨ベルト。
【００５１】
「具体例１２」
前記突合せ継手が、前記不織布研磨ベルトの中央位置で測定される平均厚さの５０％以上且つ８０％以下、たとえば、５２％以上且つ７５％以下、５４％以上且つ７０％以下、又は、５６％以上且つ６５％以下である平均厚さを有する、具体例１０に記載の不織布研磨ベルト。
【００５２】
「具体例１３」
前記突合せ継手が、前記第１の遠位端及び前記第２の遠位端の上に重なる前記不織布ウェブの前記第１の主面上に配置された接着性ポリマー組成物の層をさらに備える、具体例１０に記載の不織布研磨ベルト。
【００５３】
「具体例１４」
前記パッチが、合成繊維、ポリマー・フィルム、又はそれらの組合せを有する、具体例１０に記載の不織布研磨ベルト。
【００５４】
「具体例１５」
前記不織布研磨ウェブが、１５００ｇ／ｍ２以上且つ２５００ｇ／ｍ２以下の平均重量を有する、具体例１に記載の不織布研磨ベルト。
【００５５】
「具体例１６」
前記不織布研磨ウェブが、
網目状の弾力性のある繊維と、
前記繊維上に配置されたポリマー結合剤組成物と、
前記ポリマー結合剤上及び前記ポリマー結合剤内に配置された研磨粒子と
を備える、具体例１に記載の不織布研磨ベルト。
【００５６】
「具体例１７」
前記網目状の弾力性のある繊維が、１８０ｇ／ｍ２以上且つ２５０ｇ／ｍ２以下の重量を有する、具体例１６に記載の不織布研磨ベルト。
【００５７】
「具体例１８」
前記ポリマー結合剤が、５００ｇ／ｍ２以上から９００ｇ／ｍ２以下の重量を有する、具体例１６に記載の不織布研磨ベルト。
【００５８】
「具体例１９」
前記研磨材が、４００ｇ／ｍ２以上から１４００ｇ／ｍ２以下の重量を有する、具体例１６に記載の不織布研磨ベルト。
【実施例】
【００５９】
「実施例１」
サンプル不織布研磨ベルトＳ３及びＳ４は、本明細書に記載されるように作られ、コントロール不織布研磨ベルトＣ２と比較する研磨性能試験（ベルト・サイクル時間）を受けた。コントロール・ベルトは、本明細書に記載されたものを除いて、あらゆる点でサンプル・ベルトと同じであった。結果は、図４、図５、及び下の表に示されている。
【表１】
2021531986.tif 000003
【００６０】
非削取ベルトの平均ベルト寿命（又は、サイクル時間）は、わずか４５秒であり、１８０秒での合格率は０％であった。対照的に、削り取りによって厚みを約３７％減少させたベルトＳ４については、ベルト寿命は４１６秒であった（合格率１００％）。
【００６１】
「実施例２」
サンプル不織布研磨ベルトＳ１及びＳ２は、本明細書に記載されるように作られ、コントロール不織布研磨ベルトＣ１と比較する性能試験（ベルト・サイクル時間）を受けた。コントロール・ベルトは、本明細書に記載されたものを除いて、あらゆる点でサンプル・ベルトと同じであった。結果は、図５及び下の表に示されている。
【表２】
2021531986.tif 000004
【００６２】
削り取りによって厚みを約２１％減少させたベルトの約２９０秒と比較して、非削取ベルトの平均ベルト寿命（又は、サイクル時間）は約１００秒であった。
【００６３】
概要又は実例における上記の作用のすべてが要求されるとは限らないこと、特定の作用の一部は要求されなくてもよいこと、及び１つ又は複数のさらなる作用が記載されたものに加えて実行されてもよいことに注目されたい。なおさらに、作用がリストされる順序は、必ずしもそれらが実行される順序ではない。
【００６４】
前述の明細書において、概念は特定の具体例を参照して記載された。しかしながら、当業者は、特許請求の範囲において以下に記載されるような本発明の範囲から逸脱せずに、さまざまな変更及び変形を加えることができることを認識する。したがって、明細書及び図は制限的な意味よりむしろ例示的な意味で考慮されるべきであり、かかる変更はすべて発明の範囲内に含まれることが意図される。
【図１】
2021531986.tif 000005
【図２】
2021531986.tif 000006
【図３】
2021531986.tif 000007
【図４】
2021531986.tif 000008
【図５】
2021531986.tif 000009
【国際調査報告】
2021531986.tif 000010
2021531986.tif 000011